FR 2701502 A1 19940819 FR 9214888 A 19930211 Amé 1 i o tz a t i o n d e l a r é s is t a 1? c e au feu et e t 1 l a m a s des toitures à base de cellulose et de bitume. On connait les plaques de toiture et de bardage, ondulées et légères, constituées essentiellement de fibres cellulosiques saturées de bitume ou de goudron. Du fait de leur composition ces éléments de toiture sont, dans certains cas inflammables. Il a été trouvé, au terme de longues recherches un système associant ce matériau de base, la cellulose bituminée, à un voile de verre imprégné et surfacé d'un bitume modifié et revétu (sur sa face externe) d'une couche de granulés minéraux colorés ou de pailletes d'ardoise ou encore de silicates feuilletés non expansés. Bitume et support cellulosique étant par ailleurs chargés de poudres minérales ou synthétiques (par exemple P.V.C. dopés ou hydrate d'alumine) l'ensemble ainsi constitué est susceptible de resister au test T/30/1 défini par le C.S.T.B. Le process permettant d'obtenir cette resistance au feu, et qui constitue l'idée inventive, comprend: a) la fabrication d'un support cellulosique ondulé convenablement chargé (entre 10 et 16%) de fine poudre de P.V.C stabilisé au plomb et dopé à l'oxyde d'antimoine. b) l'application en sous-face de ce support d'une résine thermo -durcissable conférant au carton une stabilité dimensionnelle en cas de variation du degré d'humidité du support c) l'imprégnation à coeur du carton ondulé par un bitume routier. d) l'application par collage intime, à chaud, sur la face extérieure de la plaque obtenue, d'une chape bitumineuse armée d'un voile leger de fibres de verre. Le bitume constituant cette chape est un bitume de distillation directe modifié par l'adjonction d'un certain pourcentage d'élastomère (polypropylène atactique, styrène butadiène ou caoutchouc naturel) conférant à ce mélange une résistance remarquable au vieillissement, une souplesse et un pouvoir collant élevé assurant la parfaite tenue des granulés ou paillettes en surface et la liaison intime avec le support-carton ondulé ou non. Pour accroître la résistance au feu de ce complexe on peut substituer aux charges classiques (carbonate de calcium) des charges actives telles que l'hydrate d'alumine qui,sous l'action de la chaleur produite par un foyer,degage de la vapeur d'eau qui empêche la propagation des flammes. Agissant dans le même sens, le remplacement des granulés colorés classiques ou paillettes par des paillettes de silicate feuilleté non expansées contribue, par la formation d'une sorte de meringue en surface,à la protection du subjectile. Chacun des éléments entrant dans la composition de cette toiture contribue à la résistance au feu du matériau bien que chacun d'entre eux ne puisse être considéré comme suffisant. Cette synergie particulière est due au fait que la résistance au feu implique plusieurs réponses à des contraintes variées. La nontransmission des calories crées par le foyer est apportée par certains produits. La création d'une ambiance défavorable à la combustion est un autre facteur positif, la présence d'un voile de verre, fondant à une certaine température crée une veritable barrière. Le traitement en sous-face par une résine particulière constitue aussi un barrage à la propagation de la flamme sous la plaque de toiture. Le complexe obtenu reste un matériau de couverture stable, léger, esthétique et ayant une resistance au vieillissement et à l'action des U V très largement améliorée par rapport aux toitures existantes. Revendications I Matériau de toiture ou de bardage à base de cellulose et de bitume, dont la résistance au feu et flammèches,établie selon la norme du C S.T.B. T/30,est obtenue par la combinaison d'éléments tels que cellulose, bitume, voile de verre, granulés et charges actives L'invention est caractérisée par l'association intime en un seul panneau ondulé de grandes dimensions d'un support cellulosique bituminé et d!une membrane bitumineuse armée d'un voile de verre et surfacé de granulés, de paillettes dtardoise ou de silicate feuilleté non expansé ainsi que ae charges actives qui, sous l'action de la cnaleur produite par un foyer, dégagent de la vapeur d'eau qui empèche la propagation des flammes Il matériau composite, selon la revendication r dont la résistance au feu est augmentée par l'introduction dans le support cellulosique, de poudre de P.V.C. ou de charges actives créeant une barrière à la propagation des flammes et flammèches.